(57)【特許請求の範囲】
【請求項１】
質量％にて、
Ｃ：０．００１〜０．１％、
Ｃｒ：１７〜２５％、
Ｓｉ：０．０１〜１％、
Ｍｎ：０．５〜３．７％、
Ｎ：０．０６％以上、０．１５％未満を含有し、
下記式（１）で示される耐孔食指数（ＰＩ値）が１８％超を満足し、
残部がＦｅおよび不可避的不純物からなり、フェライト相を母相としてオーステナイト相の体積分率が１５〜５０％であることを特徴とする耐食性と加工性に優れたフェライト・オーステナイト系ステンレス鋼。
耐孔食指数（ＰＩ値）＝Ｃｒ＋３Ｍｏ＋１０Ｎ−Ｍｎ・・・・・（１）
【請求項２】
前記鋼が、さらに質量％にて、
Ｎｉ：０．６〜３％、
Ｃｕ：０．１〜３％
の２種を含有していることを特徴とする請求項１に記載の耐食性と加工性に優れたフェライト・オーステナイト系ステンレス鋼。
【請求項３】
前記鋼が、さらに質量％にて、
Ｍｏ：１％以下、
Ｎｂ：０．５％以下、
Ｔｉ：０．５％以下、
Ａｌ：０．１％以下、
Ｂ：０．０１％以下、
Ｃａ：０．０１％以下、
Ｍｇ：０．０１％以下
の１種または２種以上含有していることを特徴とする請求項１または２に記載の耐食性と加工性に優れたフェライト・オーステナイト系ステンレス鋼。
【請求項４】
３０℃、３．５％ＮａＣｌ水溶液中の孔食電位Ｖｃ’１００が０．３Ｖ（Ｖｖ．ｓ．ＡＧＣＬ）以上であることを特徴とする請求項１から３のいずれかに記載の耐食性と加工性に優れたフェライト・オーステナイト系ステンレス鋼。
【請求項５】
引張試験における均一伸びが３０％以上であることを特徴とする請求項１から４のいずれかに記載の耐食性と加工性に優れたフェライト・オーステナイト系ステンレス鋼。
【請求項６】
請求項１から３のいずれかに記載の鋼成分を有するステンレス鋼塊を熱間鍛造あるいは熱間圧延により熱延鋼材とし、熱延鋼材の焼鈍を行った後、冷間加工と焼鈍を繰り返す鋼材の製造方法において、仕上げ焼鈍を９５０〜１１５０℃に加熱・保持し、加熱温度から２００℃までの平均冷却速度を３℃／秒以上とし、フェライト相を母相としてオーステナイト相の体積分率を１５〜５０％とすることを特徴とする耐食性と加工性に優れたフェライト・オーステナイト系ステンレス鋼の製造方法。
【請求項７】
請求項１から３のいずれかに記載の鋼成分を有するステンレス鋼塊を熱間鍛造あるいは熱間圧延により熱延鋼材とし、熱延鋼材の焼鈍を行った後、冷間加工と焼鈍を繰り返す鋼材の製造方法において、仕上げ焼鈍で９５０〜１１５０℃に加熱・保持した後、６００℃までの平均冷却速度を３℃／秒以上とし、２００〜６００℃の温度域にて１分以上滞留した後、滞留した温度から室温までの平均冷却速度を３℃／秒以上とし、フェライト相を母相としてオーステナイト相の体積分率を１５〜５０％とすることを特徴とする耐食性と加工性に優れたフェライト・オーステナイト系ステンレス鋼の製造方法。
【請求項８】
フェライト相を母相としてオーステナイト相の体積分率を１５〜５０％とし、かつ、３０℃、３．５％ＮａＣｌ水溶液中の孔食電位Ｖｃ’１００を０．３Ｖ（Ｖｖ．ｓ．ＡＧＣＬ）以上とすることを特徴とする請求項６または７に記載の耐食性と加工性に優れたフェライト・オーステナイト系ステンレス鋼の製造方法。
【請求項９】
フェライト相を母相としてオーステナイト相の体積分率を１５〜５０％とし、かつ、引張試験における均一伸びを３０％以上とすることを特徴とする請求項６から８のいずれかに記載の耐食性と加工性に優れたフェライト・オーステナイト系ステンレス鋼の製造方法。
【発明の詳細な説明】
【技術分野】
【０００１】
本発明は、耐食性と加工性に優れたフェライト・オーステナイト系ステンレス鋼とその製造方法に関するものである。
【背景技術】
【０００２】
ＳＵＳ３０４に代表されるオーステナイト系ステンレス鋼は、耐食性と加工性に優れたステンレス鋼であり、厨房機器、家電製品、電子機器など幅広い分野で最も一般的に使用されている。しかしながら、オーステナイト系ステンレス鋼は、希少で高価なＮｉを多量に含有するため、将来にわたっての普及性と経済性には問題がある。
【０００３】
一方、近年、精錬技術の向上により極低炭素・窒素化が可能となり、ＴｉやＮｂなどの安定化元素の添加により、耐食性と加工性を高めたフェライト系ステンレス鋼は広範囲の分野へ適用されつつある。その大きな要因は、フェライト系ステンレス鋼が多量のＮｉを含有するオ−ステナイト系ステンレス鋼よりも経済性に優れるためである。しかしながら、フェライト系ステンレス鋼は、オーステナイト系ステンレス鋼と比較して加工性、特に材料の伸び、均一伸びという点で大きく劣る。
【０００４】
そこで、上記オーステナイト系とフェライト系の中間に位置するオーステナイト・フェライト系ステンレス鋼が、近年、注目されている。従来、ＳＵＳ３２９Ｊ４Ｌに代表されるオーステナイト・フェライト系ステンレス鋼は、５％を超えるＮｉを含有し、更にＮｉより希少で高価なＭｏを数％含有するため、普及性と経済性の点で依然として問題がある。
【０００５】
この問題に対応するものとして、Ｍｏを選択添加元素とし、Ｎｉ量を、特許文献１には０．１％超１％未満、特許文献２には０．５％以上１．７％以下に制約するオーステナイト・フェライト系ステンレス鋼が開示されている。これらオーステナイト・フェライト系ステンレス鋼は、低Ｎｉ化を指向するために、０．１％を超えるＮを含有し、かつＭｎ量を実質的に３．７％超としている。
【０００６】
特許文献３と特許文献４には、全伸びや深絞り性の向上を意図して、実質的にＮｉ量を３％以下に制約し、オーステナイト相中のＣ＋Ｎや成分バランスを調整したオーステナイト・フェライト系ステンレス鋼が開示されている。また、関係するものとして、特許文献５には、実質的にＮ量を０．０６％未満とし、フェライト相を母相として残留オーステナイト相を２０％未満含む延性に優れたフェライト系ステンレス鋼が開示されている。
【０００７】
特許文献６と特許文献７には、特許文献３および特許文献４と類似のオーステナイト・フェライト系ステンレス鋼において、耐隙間部腐食性および耐粒界腐食性の改善について開示されている。特許文献６は、Ｍｎ量を２％未満に制約し、０．５％超のＮｉ量を添加した場合に実質的に０．３％を超えるＮ量を含むオーステナイト・フェライト系ステンレス鋼で、海岸にほど近い屋外環境（暴露試験）で発生する隙間部の腐食を抑制している。他方、特許文献７は、Ｍｎ量を２％超４％未満として実質的にＮｉ量が０．６％未満の場合にＮ量を０．１５％未満としたオーステナイト・フェライト系ステンレス鋼で、硫酸・硫酸銅溶液中で沸騰させた後の粒界割れを抑制している。
【０００８】
特許文献８には、臨界地域の大気環境下での耐候性を改善した二相ステンレス鋼が開示されている。この二相ステンレス鋼は、実質的に４％を超えるＭｎ量、あるいは４％未満のＭｎ量で３％を超えるＮｉ量を含むものである。
【０００９】
上述したいずれの公報にも、最も一般的に使用される屋内の中性塩化物環境における耐食性について何ら示唆する記述がない。具体的には、中性塩化物環境における耐食性の指標となる孔食電位の記載などは見当たらない。言い換えると、低Ｎｉ化を指向したフェライト・オーステナイト系ステンレス鋼において、中性塩化物環境でＳＵＳ３０４と同等以上の耐食性を具備し、加工性に優れた鋼の成分ならびにその製造方法については明らかにされていないのが現状である。
【００１０】
【特許文献１】特開平１１−０７１６４３号公報
【特許文献２】ＷＯ／０２／２７０５６号公報
【特許文献３】特開２００６−１６９６２２号公報
【特許文献４】特開２００６−１８３１２９号公報
【特許文献５】特開平１０−２１９４０７号公報
【特許文献６】特開２００６−２０００３５号公報
【特許文献７】特開２００６−２３３３０８号公報
【特許文献８】特開平５−２４７５９４号公報
【発明の開示】
【発明が解決しようとする課題】
【００１１】
本発明は、上記従来技術の現状に鑑み、低Ｎｉ化を指向したフェライト・オーステナイト系ステンレス鋼において、耐食性、特に中性塩化物環境での耐食性に優れ、かつ加工性に優れたフェライト・オーステナイト系ステンレス鋼およびその製造方法を提供することを課題とするものである。
【課題を解決するための手段】
【００１２】
本発明者らは上記課題を解決すべく鋭意研究し、その結果鋼の成分およびフェライト相とオーステナイト相の相バランスを規定し、仕上げ焼鈍条件をコントロ−ルすることにより、中性塩化物環境でＳＵＳ３０４と同等以上の耐食性を具備し、優れた材料の伸び、特に優れた均一伸びを具備する、耐食性と加工性に優れたフェライト・オーステナイト系ステンレス鋼が得られることを見出して、本発明を完成した。
【００１３】
その発明の要旨は、以下の通りである。
【００１４】
（１）  質量％にて、
Ｃ：０．００１〜０．１％、
Ｃｒ：１７〜２５％、
Ｓｉ：０．０１〜１％、
Ｍｎ：０．５〜３．７％、
Ｎ：０．０６％以上、０．１５％未満を含有し、
下記式（１）で示される耐孔食指数（ＰＩ値）が１８％超を満足し、
残部がＦｅおよび不可避的不純物からなり、フェライト相を母相としてオーステナイト相の体積分率が１５〜５０％であることを特徴とする耐食性と加工性に優れたフェライト・オーステナイト系ステンレス鋼。
耐孔食指数（ＰＩ値）＝Ｃｒ＋３Ｍｏ＋１０Ｎ−Ｍｎ・・・・・（１）
【００１５】
（２）前記鋼が、さらに質量％にて、Ｎｉ：０．６〜３％、Ｃｕ：０．１〜３％の２種を含有していることを特徴とする（１）に記載の耐食性と加工性に優れたフェライト・オーステナイト系ステンレス鋼。
【００１６】
（３）前記鋼が、さらに質量％にて、
Ｍｏ：１％以下、
Ｎｂ：０．５％以下、
Ｔｉ：０．５％以下、
Ａｌ：０．１％以下、
Ｂ：０．０１％以下、
Ｃａ：０．０１％以下、
Ｍｇ：０．０１％以下
の１種または２種以上含有していることを特徴とする（１）または（２）に記載の耐食性と加工性に優れたフェライト・オーステナイト系ステンレス鋼。
【００１７】
（４）３０℃、３．５％ＮａＣｌ水溶液中の孔食電位Ｖｃ’１００が０．３Ｖ（Ｖｖ．ｓ．ＡＧＣＬ）以上であることを特徴とする（１）から（３）のいずれかに記載の耐食性と加工性に優れたフェライト・オーステナイト系ステンレス鋼。
【００１８】
（５）引張試験における均一伸びが３０％以上であることを特徴とする（１）から（４）のいずれかに記載の耐食性と加工性に優れたフェライト・オーステナイト系ステンレス鋼。
【００１９】
（６）（１）から（３）のいずれかに記載の鋼成分を有するステンレス鋼塊を熱間鍛造あるいは熱間圧延により熱延鋼材とし、熱延鋼材の焼鈍を行った後、冷間加工と焼鈍を繰り返す鋼材の製造方法において、仕上げ焼鈍を９５０〜１１５０℃に加熱・保持し、加熱温度から２００℃までの平均冷却速度を３℃／秒以上とし、フェライト相を母相としてオーステナイト相の体積分率を１５〜５０％とすることを特徴とする耐食性と加工性に優れたフェライト・オーステナイト系ステンレス鋼の製造方法。
【００２０】
（７）（１）から（３）のいずれかに記載の鋼成分を有するステンレス鋼塊を熱間鍛造あるいは熱間圧延により熱延鋼材とし、熱延鋼材の焼鈍を行った後、冷間加工と焼鈍を繰り返す鋼材の製造方法において、仕上げ焼鈍で９５０〜１１５０℃に加熱・保持した後、６００℃までの平均冷却速度を３℃／秒以上とし、２００〜６００℃の温度域にて１分以上滞留した後、滞留した温度から室温までの平均冷却速度を３℃／秒以上とし、フェライト相を母相としてオーステナイト相の体積分率を１５〜５０％とすることを特徴とする耐食性と加工性に優れたフェライト・オーステナイト系ステンレス鋼の製造方法。
【００２１】
（８）フェライト相を母相としてオーステナイト相の体積分率を１５〜５０％とし、かつ、３０℃、３．５％ＮａＣｌ水溶液中の孔食電位Ｖｃ’１００を０．３Ｖ（Ｖｖ．ｓ．ＡＧＣＬ）以上とすることを特徴とする（６）または（７）に記載の耐食性と加工性に優れたフェライト・オーステナイト系ステンレス鋼の製造方法。
【００２２】
（９）フェライト相を母相としてオーステナイト相の体積分率を１５〜５０％とし、かつ、引張試験における均一伸びを３０％以上とすることを特徴とする（６）から（８）のいずれかに記載の耐食性と加工性に優れたフェライト・オーステナイト系ステンレス鋼の製造方法。
【００２３】
以下の説明では、上記（１）〜（５）の鋼に係わる発明および（６）〜（９）の製造方法に係わる発明をそれぞれ本発明という。また、（１）〜（９）の発明を合わせて、本発明ということがある。
【発明の効果】
【００２４】
本発明によれば、低Ｎｉ化を指向し、Ｎｉより希少で高価なＭｏを選択添加元素としたフェライト・オーステナイト系ステンレス鋼の成分およびフェライト相を母相としてオーステナイト相の体積分率が１５〜５０％と体積分率を規定し、仕上げ焼鈍条件をコントロールすることにより、中性塩化物環境でＳＵＳ３０４と同等以上である３０℃、３．５％ＮａＣｌ水溶液中の孔食電位Ｖｃ’１００が０．３Ｖ（Ｖｖ．ｓ．ＡＧＣＬ）以上の耐食性を具備し、優れた材料の伸び、特に、引張試験における均一伸びが３０％以上の優れた均一伸びを具備する、耐食性と加工性に優れたフェライト・オーステナイト系ステンレス鋼を得ることができるという顕著な効果を奏するものである。
【発明を実施するための最良の形態】
【００２５】
以下に本発明について詳細に説明する。
本発明者らは、低Ｎｉ化を指向したフェライト・オーステナイト系ステンレス鋼の耐食性と加工性に及ぼす成分と相バランスならびに耐食性に及ぼす仕上げ焼鈍条件の影響について鋭意研究を行い、本発明を完成させた。以下にその代表的な実験結果について説明する。
【００２６】
表１に成分を示すフェライト・オーステナイト系ステンレス鋼を真空溶解して得たステンレス鋼塊を熱間圧延し、５ｍｍ厚の熱延板を製造した。熱延板焼鈍は１０００℃で行い、酸洗後に冷間圧延して１ｍｍ厚の冷延板を作製した。冷延板焼鈍は１０００℃で実施し、冷却は強制風冷により１０００℃から２００℃までの平均冷却速度を３５〜４０℃／秒の範囲とした。冷延焼鈍板は、オーステナイト（γ）相の体積分率測定、孔食電位の測定、ＪＩＳ１３Ｂ引張試験に供した。比較材として１ｍｍ厚のＳＵＳ３０４および極低Ｃ、Ｎ化したＳＵＳ４３０ＬＸを用いた。なお、Ｍｎを比較的多く含有する本鋼の耐孔食指数（ＰＩ値）はＣｒ＋３Ｍｏ＋１０Ｎ−Ｍｎ（％）により計算した。
【００２７】
γ相の体積分率（以下、γ相率と記載する）は、板断面においてＥＢＳＰ法によりｆｃｃとｂｃｃの結晶構造を同定する相マップの測定により求めた。孔食電位は、３０℃、３．５％ＮａＣｌ水溶液中で＃５００研磨面を評価面としてＶｃ’１００（Ｖｖ．ｓ．ＡＧＣＬ）を測定した。孔食電位の測定値はｎ３の平均値とした。ＪＩＳ１３Ｂ引張試験は、圧延方向から引張試片を採取し、引張速度２０ｍｍ／分（ＪＩＳ  Ｚ  ２２４１で規定する引張速度の範囲）でくびれが生じるまでの均一伸びを測定した。
【００２８】
表１には、鋼成分に加えて、上述したγ相率、Ｖｃ’１００、均一伸びの測定結果を示している。表１から明らかなように、鋼Ｎｏ．１は、孔食電位０．３８Ｖ、均一伸び３５％であり、中性塩化物環境でＳＵＳ３０４と同等以上の耐食性を有し、極低Ｃ、Ｎ化により加工性を高めたＳＵＳ４３０ＬＸと比較して均一伸びは大幅に向上している。
【００２９】
一方、鋼Ｎｏ．２〜６は、ＳＵＳ４３０ＬＸより十分高い均一伸びを有するものの、孔食電位はＳＵＳ４３０ＬＸと同等以下でありＳＵＳ３０４と比較して大きく劣る。孔食電位の劣化した鋼の成分は、（ｉ）Ｓｉ量が１％超と高い（鋼Ｎｏ．２）、（ｉｉ）Ｍｎ量が３．８％と高い（鋼Ｎｏ．３）、（ｉｉｉ）Ｎ量が０．１５％と高い（鋼Ｎｏ．４）、（ｉＶ）耐孔食指数（ＰＩ値）が１８％未満（鋼Ｎｏ．５）、（Ｖ）Ｎ量が０．１６％と高くかつγ相率が５０％超である（鋼Ｎｏ．６）という特徴を持つ。
【００３０】
【表１】
0005156293.tif 000002
【００３１】
図１は、鋼Ｎｏ．１において、仕上げ焼鈍の冷却速度と孔食電位の関係を示している。ＳＵＳ３０４と同等以上の孔食電位（０．３Ｖ以上）を得るには、冷却速度を３℃／秒以上に制約する必要がある。更に、図中の黒丸で示すように５００℃で１分間滞留する冷却方法を実施したものは、滞留なしに冷却速度５℃／秒で連続的に冷却した場合より高い孔食電位を有するという特徴を持つ。
【００３２】
前記００２５項から００２８項に記載した実験結果を説明するために、光学顕微鏡、ＳＥＭ（走査型電子顕微鏡）、ＴＥＭ（透過型電子顕微鏡）を用いた詳細な組織解析を行った。
【００３３】
先ず、板断面を樹脂に埋め込み研磨した後、赤血塩溶液（商標名：村上試薬）でエッチングして更にシュウ酸電解エッチングを施して光学顕微鏡観察に供した。赤血塩溶液にてエッチングすると、フェライト相は灰色、オーステナイト相は白色で判別することができる。更に、シュウ酸電解エッチングすると、鋭敏化している場合には粒界腐食が確認できる。次に、同試料をＳＥＭ−ＥＤＳ分析により、フェライト相とオーステナイト相における金属元素の分析を行った。最後に、同試料を抽出レプリカＴＥＭ法により析出物を同定した。
【００３４】
γ相の体積分率は、板断面においてＥＢＳＰ法によりｆｃｃとｂｃｃの結晶構造を同定する相マップの測定方法での詳細な組織解析、及び、３０℃、３．５％ＮａＣｌ水溶液中で＃５００研磨面を評価面としてＶｃ’１００（Ｖｖ．ｓ．ＡＧＣＬ）を測定する孔食電位の測定方法（なお、孔食電位の測定値はｎ３の平均値とした）、並びに、ＪＩＳ１３Ｂ引張試験により、圧延方向から引張試片を採取し、引張速度２０ｍｍ／分（ＪＩＳ  Ｚ  ２２４１で規定する引張速度の範囲）でくびれが生じるまでの均一伸びを測定する方法を実施した結果、前記した表１および図１の実験結果を説明する下記の知見を得るに至った。
【００３５】
（ａ）鋼Ｎｏ．２、４、６のフェライト粒界ならびにフェライト・オーステナイト粒界には、鋭敏化による粒界腐食が確認された。更に、結晶粒界には、Ｃｒ窒化物の析出が観察された。従って、孔食電位の低下は、Ｃｒ窒化物の析出に伴う鋭敏化に起因すると解釈できる。すなわち、Ｓｉ量（１％超）あるいはＮ量（０．１５％以上）を高めると、結晶粒界へのＣｒ窒化物の析出感受性が高くなり、孔食電位は耐孔食指数のＰＩ値に相反して低くなる。
【００３６】
（ｂ）ＰＩ値に関係するＣｒ量やＭｎ量は、フェライト相とオーステナイト相において分配が異なる。例えば、鋼Ｎｏ．１、２、４、６の場合、Ｃｒ量はフェライト相で２２〜２３％、オーステナイト相で１８〜１９％、一方、Ｍｎ量はフェライト相で約３％、オーステナイト相で約４％であった。鋼Ｎｏ．４と６は、同程度のＮ量にもかかわらず、Ｎｏ．６の孔食電位は低位である。これら孔食電位の低下は、前記（ａ）で述べた鋭敏化に加えて、Ｃｒ量が低く、Ｍｎ量の高いγ相率が５０％超と多いことも関与していると推察する。すなわち、Ｃｒ量が低く、Ｍｎ量の高いオーステナイト相を多く生成させると、耐食性に劣る可能性が示唆される。
【００３７】
（ｃ）鋼Ｎｏ．３には、他の鋼と比較して長辺５μｍを超える大きいＭｎ系硫化物が散在した。これより、孔食電位の低下は、Ｍｎ量が高い（３．８％）ことで生成した比較的大きいＭｎ系硫化物が孔食の起点として作用したと考えられる。
【００３８】
（ｄ）鋼Ｎｏ．１と５は、前記した鋭敏化や比較的大きいＭｎ系硫化物のいずれも確認されなかった。従って、鋼Ｎｏ．５の孔食電位の低下は、ＰＩ値の低い（＜１８％）ことに起因するところが大きいものと考えられる。
【００３９】
（ｅ）鋼Ｎｏ．１の孔食電位は、図１で示したように冷却速度の低下により小さくなる。冷却速度５℃／秒以下の場合、シュウ酸電解エッチングで明瞭な粒界腐食を確認するには至らないまでも、ＴＥＭ観察において結晶粒界に僅かなＣｒ窒化物の存在が見出された。これより、孔食電位の低下にはＣｒ窒化物の析出が関与していると考えられる。
【００４０】
（ｆ）鋼Ｎｏ．１の孔食電位は、図１の黒丸で示したように連続的に冷却するよりも５００℃で一旦滞留した方が向上している。５００℃で滞留させた場合、前記（ｅ）で述べたＣｒ窒化物の存在が見られなかった。このことは、フェライト・オーステナイト粒界近傍において過飽和に存在するＮが、５００℃の滞留時に固溶限の大きいオーステナイト粒へ拡散することによりＣｒ窒化物の析出を抑制したものと推察する。
【００４１】
（ｇ）加工性の指標となる材料の均一伸びは、表１から明らかなようにγ相率の増加とともに上昇する傾向にある。但し、５０％を超えるγ相率の場合、ＳＵＳ３０４に匹敵する高い均一伸びが得られるものの、（ｂ）項で述べたように耐食性の低下が著しい。２０〜３５％のγ相率の場合、金属組織は、フェライト相を母相として楕円から円形のオーステナイト相が満遍なく分散する形態となる。このようにオーステナイト相が分散した金属組織は、通常ＳＵＳ３２９Ｊ４Ｌなどの二相ステンレス鋼で見られるフェライト／オ−ステナイト相の層状組織と比較して高い均一伸びが得られる。
【００４２】
前記（１）〜（７）の本発明は、上記（ａ）〜（ｇ）の知見に基づいて完成されたものである。
【００４３】
以下、本発明の各要件について詳しく説明する。なお、各元素の含有量の「％」表示は「質量％」を意味する。
（Ａ）成分の限定理由を以下に説明する。
【００４４】
Ｃは、オーステナイト相の体積分率を高めると共に、オーステナイト相中に濃化して、オーステナイト相の安定度を高める元素である。上記効果を得るためには、０．００１％以上含有させる。しかし、０．１％を超えると、Ｃを固溶させるための熱処理温度が著しく高くなるとともに、炭化物の粒界析出による鋭敏化を生じやすくなる。そのため、０．１％以下とする。好ましくは０．０５％以下である。
【００４５】
Ｃｒは、耐食性を確保する必須元素であり、本発明の目的とする耐食性を発現させるために下限は１７％とする。しかし、２５％を超えると、靭性の低下、伸びの低下が生じるとともに、鋼中にオーステナイト相を生成させることが困難になる。そのため、２５％以下とする。耐食性と加工性ならびに製造性の点から、好ましくは、１９〜２３％である。より好ましくは、２０〜２２％である。
【００４６】
Ｓｉは、脱酸元素として添加される場合がある。上記効果を得るためには、０．０１％以上含有させる。しかし、１％を超えると、本発明の目的とする耐食性を確保することが困難になる。そのため、１％以下とする。過度の添加は精錬コストの増加にも繋がる。耐食性と製造性の点から、好ましくは、０．０２〜０．６％である。より好ましくは、０．０５〜０．２％である。
【００４７】
Ｍｎは、オーステナイト相の体積分率を高めると共に、オーステナイト相中に濃化して、オーステナイト相の安定度を高める元素である。また、脱酸剤としても有効な元素である。上記効果を得るためには、０．５％以上含有させる。しかし、３．７％を超えると、本発明の目的とする耐食性を確保することが困難になる。そのため、３．７％以下とする。耐食性や加工性ならびに製造性の点から、好ましくは、２〜３．５％である。より好ましくは、２．５〜３．３％である。
【００４８】
Ｎは、Ｃと同様に、オーステナイト相の体積分率を高めると共に、オーステナイト相中に濃化して、オーステナイト相を安定化する元素である。また、オーステナイト相に固溶して耐孔食性を高める元素である。上記効果を得るために下限は０．０６％とする。しかし、０．１５％以上添加すると、鋼材に含まれるクロム窒化物が、０．１質量％を超え、そのクロム窒化物のほとんどが結晶粒界に析出して、クロム欠乏層を形成する要因となるため、本発明の目的とする耐食性を確保することが困難になる。
そのため、０．１５％未満とする。また、Ｎの添加は溶解時のブローフォール発生や熱間加工性を低下させる。耐食性や加工性ならびに製造性の点から、好ましくは、０．０７〜０．１４％である。より好ましくは、０．０８〜０．１２％である。
【００４９】
中性塩化物環境における耐孔食指数（ＰＩ値）は、下記式（１）により計算する。
耐孔食指数（ＰＩ値）＝Ｃｒ＋３Ｍｏ＋１０Ｎ−Ｍｎ（％）・・・・・（１）
（なお、上記式中のＣｒ、Ｍｏ、Ｎ、Ｍｎは夫々の元素の質量％を意味し、含有されていない元素は０とする。）
例えば、「ステンレス鋼便覧第３版」、ｐ．６２２、ステンレス協会編  に記述されているように、Ｃｒに対するＭｏの係数は３倍、Ｃｒに対するＮの係数は１０倍を採用した。ＭｎのＣｒに対する係数は、例えば、材料とプロセス、ｖｏｌ．１８（２００５）、６０７  に記述されている−１を用いた。本発明の目的とする中性塩化物環境でＳＵＳ３０４と同等以上の耐食性を具備するためには、Ｃｒ＋３Ｍｏ＋１０Ｎ−Ｍｎ＞１８（％）とする。好ましくは、１９％以上とする。
【００５０】
Ｎｉは、オーステナイト生成元素であり、本発明の目的とする耐食性や加工性の確保に有効な元素である。添加する場合は、上記効果を得るために０．６％以上とする。３％を超えると、原料コストの上昇を招く他、コストに見当たった効果を得ることが困難である。そのため、添加する場合は３％以下とする。耐食性や加工性ならびに経済性の点から、好ましくは、０．７〜２．８％である。より好ましくは、０．９〜２．０％である。
【００５１】
Ｃｕは、Ｍｎ、Ｎｉと同様にオーステナイト生成元素であり、本発明の目的とする耐食性や加工性の確保に有効な元素である。特に、Ｎｉと複合添加して耐食性を向上させるのに有効な元素である。添加する場合は、Ｎｉと複合添加として、上記効果を得るために０．１％以上とする。３％を超えると、原料コストの上昇を招く他、コストに見当たった効果を得ることが困難である。そのため、添加する場合は３％以下とする。耐食性や加工性ならびに経済性の点から、好ましくは、０．３〜１％である。より好ましくは、０．４〜０．６％である。
【００５２】
Ｍｏは、耐食性を向上させるために適宜添加することができる。上記効果を得るためには、０．２％以上添加することが好ましい。しかし、１％を超えると、経済性を損なう場合がある。そのため、添加する場合は１％以下とする。耐食性と経済性の点から、好ましくは、０．２〜０．８％である。
【００５３】
ＴｉとＮｂは、ＣやＮによる鋭敏化を抑制して耐食性を向上させるために適宜添加することができる。上記効果を得るためには、夫々０．０１％以上添加することが好ましい。しかし、０．５％を超えると、経済性を損なう他、オーステナイト相率の低下とフェライト相の硬質化により加工性を損なう場合がある。そのため、添加する場合は夫々０．５％以下とする。耐食性と加工性の点から、より好ましくは、夫々０．０３〜０．３％である。さらに好ましくは、夫々０．０５〜０．１％である。
【００５４】
Ａｌは、強力な脱酸剤であり、適宜添加することができる。上記効果を得るためには、０．００１％以上添加することが好ましい。しかし、０．２％を超えると、窒化物を形成して表面疵や耐食性低下の要因となる場合がある。そのため、添加する場合は０．２％以下とする。製造性や耐食性の点から、より好ましくは０．００５〜０．１％である。
【００５５】
Ｂ、Ｃａ、Ｍｇは、熱間加工性を向上させるために適時添加することができる。上記効果を得るためには、夫々０．０００２％以上添加することが好ましい。しかし、夫々０．０１％を超えると、耐食性が著しく低下する場合がある。そのため、添加する場合は夫々０．０１％以下とする。熱間加工性と耐食性の点から、より好ましくは夫々０．０００５〜０．００５％である。
【００５６】
さらに、本発明のステンレス鋼は、上記の成分以外に、不可避的不純物の一部としてＰ、Ｓを下記の範囲で含有してもよい。Ｐ、Ｓは、熱間加工性や耐食性に有害な元素である。Ｐは、０．１％以下とするのが好ましい。より好ましくは０．０５％以下である。過度の低下は、精錬や原材料コストの増加を招くため下限は０．００５％が好ましい。Ｓは、０．０１％以下とするのが好ましい。より好ましくは０．００５％以下である。過度の低下は、精錬や原材料コストの増加を招くため下限は０．０００５％が好ましい。
（Ｂ）金属組織に関する限定理由を以下に説明する。
【００５７】
本発明のフェライト・オーステナイト系ステンレス鋼は、（Ａ）項で述べた成分を有し、耐食性と加工性を向上させるために、オーステナイト相の体積分率（以下、γ相率）を規定したものである。
【００５８】
γ相率は、前記で述べたように、ＥＢＳＰ法により求めることができる。ＥＢＳＰ法は、例えば、顕微鏡；鈴木清一、Ｖｏｌ．３９、Ｎｏ．２、１２１〜１２４に記載されているように、オーステナイト相（ｆｃｃ）とフェライト相（ｂｃｃ）の結晶系データを指定し、相毎に色づけした相分布マップを表示する。これにより、オーステナイト相の分散状態を把握し、γ相率を求めることが出来る。試料は板断面、測定は倍率５００、ステップ間隔は１０μｍとした。
【００５９】
γ相率の上限は、前記したように本発明の目的とする耐食性を確保するために、５０％以下とする。γ相率の下限は、材料の均一伸びを向上させるために、１５％以上とする。好ましくは２０％以上である。耐食性と伸びの点から、より好ましくは３０〜４０％の範囲である。
【００６０】
オーステナイト相の分散状態は、特に規定するものではないが、材料の均一伸びを向上させる点から、フェライト／オーステナイト相の層状組織ではなく、フェライト相を母相として１００μｍ未満の楕円から円形のオーステナイト相が分散している形態が好ましい。より好ましくは、５０μｍ未満のオーステナイト相が分散しているものとする。
【００６１】
本発明の成分と前記した金属組織を有するフェライト・オーステナイト系ステンレス鋼は、耐食性の指標である孔食電位が０．３Ｖ以上、加工性の指標となる均一伸びが３０％以上となり、上限は５０％とすることが可能で、ＳＵＳ３０４と同等以上の中性塩化物環境の耐食性と、ＳＵＳ４３０ＬＸより大幅に高いＳＵＳ３０４に近い加工性を得ることができる。孔食電位と均一伸びの測定条件は、段落００２７に記載したものとする。
（ｃ）製造方法に関する限定理由を以下に説明する。
【００６２】
（Ａ）項の成分と（Ｂ）項で述べた金属組織を有するフェライト・オーステナイト系ステンレス鋼において、本発明の目的とする耐食性と加工性を発現するためには、以下の製造条件が好ましい。
【００６３】
本製造に供する熱延鋼材は、前記（Ａ）の成分を有していれば、特に限定するものではない。冷間加工後の仕上げ焼鈍は、９５０〜１１５０℃に加熱・保持することが好ましい。９５０℃未満の場合、加工組織の再結晶が不十分となる場合がある。１１５０℃超の場合、結晶粒径が大きくなり、フェライト／オーステナイト相の層状組織ではなく、フェライト相を母相として１００μｍ未満の楕円から円形のオーステナイト相が分散している好ましい組織形態から大きく逸脱する場合がある。また、γ相率が減少して良好な伸びが得られなくなる場合がある。耐食性や加工性の発現に好ましい組織形態とするために、より好ましくは９８０〜１１００℃の範囲とする。さらに好ましくは９８０〜１０５０℃とする。
【００６４】
仕上げ焼鈍後の冷却は、加熱温度から２００℃までの平均冷却速度を３℃／秒以上とすることが好ましい。３℃／秒未満の場合、Ｃｒ窒化物の粒界析出に基づく鋭敏化により耐食性が低下する。冷却速度の上限は、特に規定するものではないが、ガス冷却の場合５０℃／秒くらいである。水冷の場合は３００〜５００℃／秒である。工業的な連続焼鈍設備を使用する場合、好ましくは１０〜４０℃／秒とする。より好ましくは２５〜３５℃／秒とする。
【００６５】
前記仕上げ焼鈍の冷却過程において、２００〜６００℃の温度域にて１分以上滞留させることが好ましい。この温度域での滞留時に結晶粒界近傍に過飽和に存在するＮが固溶限の大きいオーステナイト相へ拡散して固溶することにより、孔食電位の低下を招くＣｒ窒化物の粒界析出を抑制する。すなわち、鋭敏化による耐食性の低下を抑制することができる。
【００６６】
滞留温度は高いほどＮの拡散に有効であるが、６００℃を超えると、Ｃｒ炭窒化物の粒界析出を促進させる。そのため、上限は６００℃とする。２００℃未満になると、Ｎの拡散に長時間を要し、前記効果を得るのが困難となる。従って、下限は２００℃とする。より好ましくは、３００〜５５０℃の範囲とする。さらに好ましくは４００〜５５０℃とする。
【００６７】
滞留時間は、前記効果を得るために１分以上とすることが好ましい。上限は特に規定するものではないが、工業的な連続焼鈍設備を使用する場合は、滞留時間が長時間となると生産性の低下を招くので、５分以下が好ましい。より好ましくは３分以下とする。
【００６８】
本発明の製造方法によれば、フェライト相を母相としてオーステナイト相の体積分率が１５〜５０％で、かつ、３０℃、３．５％ＮａＣｌ水溶液中の孔食電位Ｖｃ’１００が０．３Ｖ（Ｖｖ．ｓ．ＡＧＣＬ）以上で、引張試験における均一伸びが３０％以上である耐食性と加工性に優れたフェライト・オーステナイト系ステンレス鋼を製造することができる。
【実施例】
【００６９】
以下に、本発明が鋼板の場合の実施例について述べる。
【００７０】
表２に成分を示すフェライト・オーステナイト系ステンレス２５０ｍｍ厚鋳片を溶製し、熱間圧延を行い板厚５．０ｍｍの熱延鋼板とした。鋼Ｎｏ．１〜鋼Ｎｏ．２０は、本発明で規定する成分を有するものである。鋼Ｎｏ．２１〜２６は、本発明の規定から外れる成分である。これら熱延鋼板を焼鈍・酸洗した後、１ｍｍ厚に冷間圧延し、仕上げ焼鈍を実施した。仕上げ焼鈍は、比較のために本発明の規定から外れる条件でも実施した。
【００７１】
得られた冷延焼鈍板から、各種試験片を採取して、γ相の体積率（γ相率）、孔食電位、均一伸びを評価した。γ相率は、００４６項に記載するＥＢＳＰ法により求めた。孔食電位は、３０℃、３．５％ＮａＣｌ水溶液中で＃５００研磨面のＶ’ｃ１００（Ｖｖ．ｓ．ＡＧＣＬ）を測定した。孔食電位の測定値はｎ３の平均値とした。均一伸びは、圧延方向からＪＩＳ１３Ｂ試験片を採取し、引張速度２０ｍｍ／分（ＪＩＳ  Ｚ  ２２４１で規定する引張速度の範囲）で測定した値とした。
【００７２】
【表２】
0005156293.tif 000003
【００７３】
製造条件と仕上げ焼鈍板のγ相率ならびに特性の関係を表３に示す。
【００７４】
Ｎｏ．１〜１１および１５〜３５は、本発明の成分を有し、本発明で規定する仕上げ焼鈍を実施したものである。これら本発明例は、本発明で規定するγ相率１５〜５０％を満たし、０．３Ｖ以上の孔食電位と３０％以上の均一伸びを有するものである。これより、本発明で規定する成分を有するフェライト・オーステナイト系ステンレス鋼を本発明で規定する仕上げ焼鈍を行うことにより、中性塩化物環境でＳＵＳ３０４と同等以上の耐食性を具備し、延性はＳＵＳ４３０ＬＸと比べて十分高くＳＵＳ３０４に匹敵するものまで得られる。特に、Ｎｏ．９〜１１は、仕上げ焼鈍条件として、仕上げ焼鈍で２００〜６００℃の温度域の所定の温度にて約２分滞留した後、滞留した温度から室温まで冷却を行なった例であり、この例では孔食電位Ｖｃ’１００が良好な値を示していた。
【００７５】
Ｎｏ．１２〜１４は、本発明で規定する成分を有するものの、本発明で規定する仕上げ焼鈍条件から外れるものであり、本発明の目標とする孔食電位や均一伸びが得られなかったものである。
【００７６】
Ｎｏ．３６〜４１は、本発明の規定から外れる成分であり、本発明で規定する仕上げ焼鈍を実施しても、本発明の目標とする孔食電位や均一伸びが得られなかったものである。
【００７７】
【表３】
0005156293.tif 000004
【産業上の利用可能性】
【００７８】
本発明によれば、鋼の成分およびγ相率を規定し、仕上げ焼鈍条件をコントロールすることにより、中性塩化物環境でＳＵＳ３０４と同等以上の耐食性を具備する、耐食性と加工性に優れたフェライト・オーステナイト系ステンレス鋼を製造することが出来、このフェライト・オーステナイト系ステンレス鋼は中性塩化物環境で使用する厨房機器、家電製品、電子機器など幅広い分野に適用することが出来る。
【図面の簡単な説明】
【００７９】
【図１】鋼Ｎｏ．１の仕上げ焼鈍の冷却速度と孔食電位の関係を示す図である。
【図１】
0005156293.tif 000005